(57)【要約】【課題】衝撃強度、耐加水分解性、耐熱着色性、難燃性に優れた熱可塑性樹脂組成物を提供すること。【解決手段】ポリオルガノシロキサンとポリアルキル（メタ）アクリレートゴムとを含有する複合ゴム粒子を含むラテックスに、一種または二種以上のビニル系単量体を添加してグラフト重合させることにより得られたグラフト共重合体ラテックスから回収されるシリコーン／アクリル複合ゴム系グラフト共重合体であって、前記グラフト共重合体中のポリオルガノシロキサンの含有量が１５〜７０質量％、前記グラフト共重合体中の複合ゴムの含有量が７５〜９０質量％であって、鉄の仕込み量が、前記グラフト共重合体ラテックス中０．０００１〜２ｐｐｍであることを特徴とするシリコーン／アクリル複合ゴム系グラフト共重合体。【選択図】  なし【特許請求の範囲】
【請求項１】
ポリオルガノシロキサンとポリアルキル（メタ）アクリレートゴムとを含有する複合ゴム粒子を含むラテックスに、一種または二種以上のビニル系単量体を添加してグラフト重合させることにより得られたグラフト共重合体ラテックスから回収されるシリコーン／アクリル複合ゴム系グラフト共重合体であって、
前記グラフト共重合体中のポリオルガノシロキサンの含有量が１５〜７０質量％、前記グラフト共重合体中の複合ゴムの含有量が７５〜９０質量％であって、
鉄の仕込み量が、前記グラフト共重合体ラテックス中０．０００１〜２ｐｐｍであることを特徴とするシリコーン／アクリル複合ゴム系グラフト共重合体。
【請求項２】
前記グラフト共重合体ラテックスからシリコーン／アクリル複合ゴム系グラフト共重合体を回収するに際して用いる凝析剤として、金属塩化合物が用いられてなることを特徴とする請求項１記載のシリコーン／アクリル複合ゴム系グラフト共重合体。
【請求項３】
金属塩化合物がアルカリ土類金属塩化合物であることを特徴とする請求項２記載のシリコーン／アクリル複合ゴム系グラフト共重合体。
【請求項４】
ドデシルベンゼンスルホン酸塩化合物、ドデシルフェニルエーテルジスルホン酸ジナトリウム塩化合物、ラウリル硫酸塩化合物から選ばれる一種以上の乳化剤を使用したことを特徴とする請求項１〜３の何れか１項記載のシリコーン／アクリル複合ゴム系グラフト共重合体。
【請求項５】
熱可塑性樹脂７０〜９９質量％と、請求項１〜４の何れか１項記載のシリコーン／アクリル複合ゴム系グラフト共重合体３０〜１質量％とからなる熱可塑性樹脂組成物。
【請求項６】
熱可塑性樹脂が、ポリカーボネート系樹脂を含有することを特徴とする請求項５記載の熱可塑性樹脂組成物。
【発明の詳細な説明】
【０００１】
【発明の属する技術分野】
本発明は、衝撃強度発現性、耐加水分解性、耐候性および難燃性に優れたシリコーン／アクリル複合ゴム系グラフト共重合体およびそれを用いた熱可塑性樹脂組成物に関するものである。
【０００２】
【従来の技術】
家電、ＯＡ機器分野に使用されるポリカーボネート系樹脂をはじめとする熱可塑性樹脂は、機械的性質、化学的性質が優れている樹脂であるため、広く各分野に用いられているが、低温における耐衝撃性が低いことが問題として挙げられている。また、ＯＡ用途に用いる材料については、リサイクルの一環として高い耐熱着性、耐加水分解性が要求される。
耐衝撃性の改良に関しては、ＭＢＳ樹脂等のグラフトゴムの添加が有効とされている。
市場において熱可塑性樹脂の本来の特徴を損なうことなく、衝撃強度発現性、耐加水分解性、耐熱着色性を改良するために多種多様の添加剤を使用しているが、一つの要求特性は改良することはできるものの、それ以外の物性はむしろ低下させてしまう等の問題が残されている。
たとえば、ポリカーボネート系樹脂にＭＢＳ樹脂を添加すると、低温強度は向上するものの耐候性、耐熱着色性、耐加水分解性などが低下する。
【０００３】
耐候性の向上に対しては、ポリオルガノシロキサンゴムとポリ（メタ）アクリルゴムとからなる複合ゴムにビニル系単量体をグラフト重合させた複合ゴム系グラフト共重合体が有効であることが知られている。（例えば特許文献１，２）
また、耐加水分解性、耐熱着色性の改善に対しては、ヒンダードフェノール系、チオ系、リン系などの安定剤の添加が有効とされている。
また、グラフト共重合体ラテックスに対して使用する凝析剤および洗浄水のｐＨを限定して着色要因の一つである残存乳化剤を減量化させることにより熱着色性を改良する製造方法が開示されている（例えば、特許文献３，４）
【特許文献１】特開昭６３−６９８５９号公報
【特許文献２】特開昭６４−７９２５７号公報
【特許文献３】特許第３２５００５０号公報
【特許文献４】特開平１−２９７４０２号公報
【０００４】
【発明が解決しようとする課題】
しかしながら、安定剤の添加する方法においては、添加量によって強度を低下させることがあり、特にリン系安定剤に関してはポリカーボネート系樹脂に対して加水分解を促進してしまうことがある。
また、残存乳化剤を減量化させることにより熱着色性を改良する方法においては、流動性の高い樹脂に対しての効果が不十分であり、またｐＨのコントロールも非常に困難である。
本発明の目的は、熱可塑性樹脂本来の特性を損なうことなく、衝撃強度を発現させるとともに、従来の熱可塑性樹脂用添加剤使用時より優れた耐加水分解性、耐熱着色性、難燃性を発現可能な複合ゴム系グラフト共重合体および熱可塑性樹脂組成物を提供することにある。
【０００５】
【課題を解決するための手段】
本発明の要旨は、ポリオルガノシロキサンとポリアルキル（メタ）アクリレートゴムとを含有する複合ゴム粒子を含むラテックスに、一種または二種以上のビニル系単量体を添加してグラフト重合させることにより得られたグラフト共重合体ラテックスから回収されるシリコーン／アクリル複合ゴム系グラフト共重合体であって、
前記グラフト共重合体中のポリオルガノシロキサンの含有量が１５〜７０質量％、前記グラフト共重合体中の複合ゴムの含有量が７５〜９０質量％であって、鉄の仕込み量が、前記グラフト共重合体ラテックス中０．０００１〜２ｐｐｍであることを特徴とするシリコーン／アクリル複合ゴム系グラフト共重合体にある。
【０００６】
【発明の実施の形態】
本発明のシリコーン／アクリル複合ゴム系グラフト共重合体は、ポリオルガノシロキサンとポリアルキル（メタ）アクリレートゴムとを含有する複合ゴム粒子を含むラテックスに、一種または二種以上のビニル系単量体を添加してグラフト重合させることにより得られたグラフト共重合体ラテックスから回収することにより得られる。
前記複合ゴムとしては、ポリオルガノシロキサン成分１〜９９質量％とポリアルキル（メタ）アクリレートゴム成分９９〜１質量％（ポリオルガノシロキサンとポリアルキル（メタ）アクリレートゴム成分の合計量が１００質量％）とが分離できないように相互に絡み合った構造を有する複合ゴムであることが好ましい。
【０００７】
本発明に用いるポリオルガノシロキサンとしては，特に限定されるものではないが，好ましくはビニル重合性官能基を含有するポリオルガノシロキサンである。
ポリオルガノシロキサンの製造に用いるジメチルシロキサンとしては，３員環以上のジメチルシロキサン系環状体が挙げられ，３〜７員環のものが好ましい。具体的にはヘキサメチルシクロトリシロキサン，オクタメチルシクロテトラシロキサン，デカメチルシクロペンタシロキサン，ドデカメチルシクロヘキサシロキサン等が挙げられるが，これらは単独でまたは二種以上混合して用いられる。
【０００８】
また、ビニル重合性官能基含有シロキサンは、ビニル重合性官能基を含有しかつジメチルシロキサンとシロキサン結合を介して結合しうる単量体と、前記単量体とを共重合したものである。ジメチルシロキサンとの反応性を考慮するとビニル重合性官能基を含有する各種アルコキシシラン化合物を用いることが好ましい。具体的には，β−メタクリロイルオキシエチルジメトキシメチルシラン，γ−メタクリロイルオキシプロピルジメトキシメチルシラン，γ−メタクリロイルオキシプロピルメトキシジメチルシラン，γ−メタクリロイルオキシプロピルトリメトキシシラン，γ−メタクリロイルオキシプロピルエトキシジエチルシラン，γ−メタクリロイルオキシプロピルエトキシジエトキシメチルシランおよびδ−メタクリロイルオキシブチルジエトキシメチルシラン等のメタクリロイルオキシシラン，テトラメチルテトラビニルシクロテトラシロキサン等のビニルシロキサン，ｐ−ビニルフェニルジメトキシメチルシラン等のビニルフェニルシラン，さらにγ−メルカプトプロピルジメトキシメチルシラン，γ−メルカプトプロピルトリメトキシシラン等のメルカプトシロキサンが挙げられる。なお，これらビニル重合性官能基含有シロキサンは単独でまたは二種以上の混合物として用いることができる。
シロキサン系架橋剤としては，３官能性または４官能性のシラン系架橋剤，例えばトリメトキシメチルシラン，トリエトキシフェニルシラン，テトラメトキシシラン，テトラエトキシシラン，テトラブトキシシラン等が用いられる。
【０００９】
上記ポリオルガノシロキサンの製造は、具体的には、例えば、ジオルガノシロキサンとビニル重合性官能基含有シロキサンからなる混合物またはさらに必要に応じてシロキサン系架橋剤を含む混合物を乳化剤と水によって乳化させたラテックスを、高速回転による剪断力で微粒子化するホモミキサーや、高圧発生機による噴出力で微粒子化するホモジナイザー等を使用して微粒子化した後、酸触媒を用いて高温下で重合させ、次いでアルカリ性物質により酸を中和することにより行うことができる。
【００１０】
重合に用いる酸触媒の添加方法としては、シロキサン混合物、乳化剤および水とともに混合する方法と、シロキサン混合物が微粒子化されたラテックスを高温の酸水溶液中に一定速度で滴下する方法等があるが、ポリオルガノシロキサン粒子径の制御のしやすさを考慮すると、シロキサン混合物が微粒子化されたラテックスを高温の酸水溶液中に一定速度で滴下する方法が好ましい。
シロキサン混合物、乳化剤、水および／または酸触媒を混合する方法は、高速攪拌による混合、ホモジナイザーなどの高圧乳化装置による混合などがあるが、ホモジナイザーを使用する方法はポリオルガノシロキサンラテックスの粒子径の分布が小さくなるので好ましい方法である。
【００１１】
また，ポリオルガノシロキサンの製造の際に用いる乳化剤としては，アニオン系乳化剤が好ましく，特にアルキルベンゼンスルホン酸ナトリウム，ポリオキシエチレンノニルフェニルエーテル硫酸エステルナトリウムなどの中から選ばれた乳化剤が使用される。特にアルキルベンゼンスルホン酸ナトリウム，ラウリル硫酸ナトリウムなどが好ましい。
ポリオルガノシロキサンの重合に用いられる酸触媒としては、脂肪族スルホン酸、脂肪族置換ベンゼンスルホン酸、脂肪族置換ナフタレンスルホン酸などのスルホン酸類および硫酸、塩酸、硝酸などの鉱酸類などが挙げられる。これらの酸触媒は、単独でまたは２種以上を組み合わせて用いることができる。また、これらのうちでは、ポリオルガノシロキサンラテックスの安定化作用にも優れている点で脂肪族置換ベンゼンスルホン酸が好ましく、ｎ−ドデシルベンゼンスルホン酸が特に好ましい。また、ｎ−ドデシルベンゼンスルホン酸と硫酸などの鉱酸とを併用すると、ポリオルガノシロキサンラテックスの乳化剤成分に起因する樹脂組成物の外観不良を低減させることができる。
重合の停止は、反応液を冷却し、さらにラテックスを苛性ソーダ、苛性カリ、炭酸ナトリウムなどのアルカリ性物質により中和することによって行うことができる。
【００１２】
前述した、ポリオルガノシロキサンとポリアルキル（メタ）アクリレートゴムとが分離できないように相互に絡み合った構造を有する複合ゴムは、前述したポリオルガノシロキサン成分のラテックス中ヘアルキル（メタ）アクリレート成分を添加し、通常のラジカル重合開始剤を作用させて重合することによって調製することができる。アルキル（メタ）アクリレートを添加する方法としては、ポリオルガノシロキサン成分のラテックスと一括で混合する方法とポリオルガノシロキサン成分のラテックス中に一定速度で滴下する方法がある。なお、得られるグラフト共重合体を含む樹脂組成物の耐衝撃性を考慮すると、ポリオルガノシロキサン成分のラテックスとを一括で混合する方法が好ましい。
【００１３】
アルキル（メタ）アクリレートとしては，例えばメチルアクリレート，エチルアクリレート，ｎ−プロピルアクリレート，ｎ−ブチルアクリレート，２−エチルヘキシルアクリレート等のアルキルアクリレートおよびヘキシルメタクリレート，２−エチルヘキシルメタクリレート，ｎ−ラウリルメタクリレート等のアルキルメタクリレートが挙げられ，これらを単独でまたは二種以上併用して用いることができる。またグラフト共重合体を含む樹脂組成物の耐衝撃性および成形光沢を考慮すると，特にｎ−ブチルアクリレートの使用が好ましい。
【００１４】
前記アルキル（メタ）アクリレート重合時には、多官能性アルキル（メタ）アクリレートを併用することができる。多官能性アルキル（メタ）アクリレートとしては、例えばアリルメタクリレート，エチレングリコールジメタクリレート，プロピレングリコールジメタクリレート，１，３−ブチレングリコールジメタクリレート，１，４−ブチレングリコールジメタクリレート，トリアリルシアヌレート，トリアリルイソシアヌレート等が挙げられ，これらを単独でまたは二種以上併用して用いることができる。
【００１５】
重合に用いるラジカル重合開始剤としては、過酸化物、アゾ系開始剤または酸化剤・還元剤を組み合わせたレドックス系開始剤が用いられる。本発明においては、レドックス系開始剤、特に硫酸第一鉄・エチレンジアミン四酢酸二ナトリウム塩・ロンガリット・ハイドロパーオキサイドを組み合わせた系を用いることが好ましい。
本発明においては、使用する硫酸第一鉄の量は、グラフト共重合体ラテックス１００質量部に対して、０．０００１〜２ｐｐｍとする。より好ましくは０．００１〜１ｐｐｍである。硫酸第一鉄の量が０．０００１ｐｐｍ未満の場合、重合効率が低下する恐れがあり、２ｐｐｍを越えるとグラフト共重合体を熱可塑性樹脂に配合したときの耐加水分解性が低下する傾向にある。
【００１６】
複合ゴム重合体の存在下に、１種以上のビニル系単量体をラジカル重合させることにより、ゴムグラフト共重合体とする。
グラフト重合は、複合ゴム重合体を含むラテックスにビニル系単量体を加え、ラジカル重合法により一段でまたは多段で重合する。重合に用いるラジカル重合開始剤としては、過酸化物、アゾ系開始剤または酸化剤と還元剤を組み合わせたレドックス系開始剤が用いられる。それらのうちでは、レドックス系開始剤が好ましく、特に硫酸第一鉄・エチレンジアミン四酢酸二ナトリウム塩・ロンガリット・ハイドロパーオキサイドを組み合わせた系が好ましい。
【００１７】
また、上記のようにして調製されるゴムグラフト共重合体の粒子径は、特に限定されるものではないが、得られるグラフト共重合体を含む樹脂組成物の耐衝撃性と成形物表面外観を考慮すると、上記ゴムグラフト共重合体の平均粒子径は１００ｎｍ〜８００μｍの範囲にあることが好ましい。平均粒子径が１００ｎｍ未満になると、樹脂組成物から得られる成形物の耐衝撃性が低下する傾向にあり、また平均粒子径が８００ｎｍを越えると、樹脂組成物から得られる成形物の耐衝撃性が低下するとともに成形表面外観が悪化する傾向にある。
【００１８】
グラフト重合において用いるビニル系単量体中にはグラフトポリマーの分子量やグラフト率を調製するための各種連鎖移動剤やグラフト交叉剤を添加することができる。
重合方法としては、一段または二段以上の多段重合が可能である。多段重合の際は、重合に用いる単量体の一部を反応系内にあらかじめ仕込んでおき、重合開始後、残りの単量体を一括添加、分割添加または連続添加する方式とすることが好ましい。このような重合方式をとることで、良好な重合安定性が得られ、かつ所望の粒径および粒径分布を有するラテックスを安定に得ることができる。
グラフト共重合体は、上記のゴム重合体を含有するラテックスの存在下に、一種または二種以上のビニル系単量体を一段もしくは二段以上の多段グラフト重合することにより得ることができる。
【００１９】
用いるビニル系単量体としては，特に限定はないが，例えばスチレン，α−メチルスチレン，ビニルトルエン等の芳香族アルケニル化合物、メチルメタクリレート，エチルメタクリレート，２−エチルヘキシルメタクリレート等のメタアクリル酸エステル、メチルアクリレート，エチルアクリレート，ブチルアクリレート等のアクリル酸エステル、アクリロニトリル，メタクリロニトリル等のシアン化ビニル化合物である。これらの単量体は単独または二種以上併用して用いることができる。
【００２０】
グラフト共重合体中のポリオルガノシロキサンの含有量は１５〜７０質量％とする。ポリオルガノシロキサンの含有量が１５質量％未満となると、十分な耐衝撃性が得られない。一方、ポリオルガノシロキサンの含有量が７０質量％を超えた場合、熱可塑性樹脂組成物の他の優れた特性が失われる傾向にある。
【００２１】
また、グラフト共重合体中の複合ゴムの含有量は７５〜９０質量％とする。複合ゴムの含有量が７５質量％未満となると、十分な耐衝撃性が得られない。一方、複合ゴムの含有量が９０質量％を超えた場合、熱可塑性樹脂組成物の他の優れた特性が失われる傾向にある。
【００２２】
グラフト重合の方法としては、乳化重合法が用いられる。グラフト重合の際には、重合ラテックスを安定化させ、さらにグラフト共重合体の平均粒子径を制御するために乳化剤を添加することができる。乳化剤としては、安定化効果、グラフト共重合体の物性を考えると、スルホン酸系塩化合物および／または硫酸系塩化合物が好ましい。
スルホン酸系塩化合物および／または硫酸系塩化合物としては、ドデシルベンゼンスルホン酸ナトリウム、アルキルジフェニルエーテルジスルホン酸ナトリウム、ラウリル硫酸ナトリウムのを用いるが好ましい。安定化効果と物性とのバランスを考慮すると、ラウリル硫酸ナトリウムが特に好ましい。
また、重合安定性を向上させる目的で、乳化分散剤を使用することができる。乳化分散剤としては、β−ナフタレンスルホン酸ホルマリン縮合物のナトリウム塩などが使用できる。該乳化剤は、一種または二種以上を使用することができる。
【００２３】
スルホン酸系塩化合物および／または硫酸系塩化合物の使用量は、グラフト共重合体１００質量部に対して０．０１質量部〜１０質量部、好ましくは０．１質量部〜０．３質量部である。乳化剤使用量が０．０１質量部より少ないと重合中に凝集物が多発し、また十分な長期成型安定性、金属離型性が得られない。一方、乳化剤使用量が１０質量部を超えると重合中に泡立ちやすくなり、生産性の低下を生じる。
得られたグラフト共重合体ラテックスは、適当な酸化防止剤や添加剤を加え、あるいは添加せずに、凝析、熱処理固化して脱水した後、乾燥等の方法により、粉末状のグラフト共重合体とされる。
【００２４】
本発明のグラフト共重合体においては、得られたスラリーにｐＨ調整剤としてアルカリ金属塩化合物を添加して使用することにより、更に耐熱着色性、耐加水分解性を向上させることができる。
アルカリ金属塩化合物は特に限定されるものではなく、例えば水酸化カリウムや水酸化ナトリウム等を使用することができる。
凝固させたスラリー液中のｐＨ調整範囲としてはｐＨ８〜１０の範囲が好ましい。この範囲において残存物は水溶性塩を形成するため、洗浄工程において着色性物質や加水分解要因となる残存物が減量からである。
ｐＨ８未満では残存物を減量させる効果は不十分であり、ｐＨ１０を超えるとではグラフト成分に含まれるアルキル（メタ）アクリレート成分が分解し、メタクリル酸が発生する可能性があるため好ましくない。
【００２５】
本発明のグラフト共重合体の回収方法としては金属塩化合物、酸による湿式凝固回収、噴霧回収が使用される。湿式凝固にて回収する場合、アルカリ金属塩化合物、特に好ましくはアルカリ土類金属塩化合物、例えば硫酸マグネシウム、酢酸カルシウム、塩化カルシウム等を使用することができる。
乳化剤と凝固剤から生成する塩が強酸塩であるものはイオン化しにくく、熱可塑性樹脂等の熱分解等により発生するラジカルと反応しないため、着色性物質の形成が起こりにくくなっていると共に加水分解反応も促進しないため、耐熱着色性、耐加水分解性が優れるものと考える。
【００２６】
本発明におけるグラフト共重合体は、任意の熱可塑性樹脂に配合することができる。
熱可塑性樹脂樹脂の具体例としては、ポリプロピレン（ＰＰ）、ポリエチレン（ＰＥ）などのオレフィン系樹脂、ポリスチレン（ＰＳ）、ハイインパクトポリスチレン（ＨＩＰＳ）、（メタ）アクリル酸エステル・スチレン共重合体（ＭＳ）、スチレン・アクリロニトリル共重合体（ＳＡＮ）、スチレン・無水マレイン酸共重合体（ＳＭＡ）、ＡＢＳ、ＡＳＡ、ＡＥＳ、などのスチレン系樹脂（Ｓｔ系樹脂）、ポリメタクリル酸メチル（ＰＭＭＡ）などのアクリル系樹脂（Ａｃ系樹脂）、ポリカーボネート系樹脂（ＰＣ系樹脂）、ポリアミド系樹脂（ＰＡ系樹脂）、ポリエチレンテレフタレート（ＰＥＴ）やポリブチレンテレフタレート（ＰＢＴ）などのポリエステル系樹脂（ＰＥｓ系樹脂）、（変性）ポリフェニレンエーテル系樹脂（ＰＰＥ系樹脂）、ポリオキシメチレン系樹脂（ＰＯＭ系樹脂）、ポリスルフォン系樹脂（ＰＳＯ系樹脂）、ポリアリレート系樹脂（ＰＡｒ系樹脂）、ポリフェニレン系樹脂（ＰＰＳ系樹脂）、熱可塑性ポリウレタン系樹脂（ＰＵ系樹脂）などのエンジニアリングプラスチックス、スチレン系エラストマー、オレフィン系エラストマー、塩化ビニル系エラストマー、ウレタン系エラストマー、ポリエステル系エラストマー、ポリアミド系エラストマー、フッ素系エラストマー、１，２−ポリブタジエン、トランス１，４−ポリイソプレンなどの熱可塑性エラストマー（ＴＰＥ）、ＰＣ／ＡＢＳなどのＰＣ系樹脂／Ｓｔ系樹脂アロイ、ＰＶＣ／ＡＢＳなどのＰＶＣ系樹脂／Ｓｔ系樹脂アロイ、ＰＡ／ＡＢＳなどのＰＡ系樹脂／Ｓｔ系樹脂アロイ、ＰＡ系樹脂／ＴＰＥアロイ、ＰＡ／ＰＰなどのＰＡ系樹脂／ポリオレフィン系樹脂アロイ、ＰＢＴ系樹脂／ＴＰＥ、ＰＣ／ＰＢＴなどのＰＣ系樹脂／ＰＥｓ系樹脂アロイ、ポリオレフィン系樹脂／ＴＰＥ、ＰＰ／ＰＥなどのオレフィン系樹脂どうしのアロイ、ＰＰＥ／ＨＩＰＳ、ＰＰＥ／ＰＢＴ、ＰＰＥ／ＰＡなどのＰＰＥ系樹脂アロイ、ＰＶＣ／ＰＭＭＡなどのＰＶＣ系樹脂／Ａｃ系樹脂アロイなどのポリマーアロイ等や、硬質、半硬質、軟質塩化ビニル樹脂等が挙げられる。
【００２７】
ポリカーボネート系熱可塑性樹脂としては、ＰＣ／ＡＢＳなどのポリカーボネート系樹脂、スチレン系樹脂とのアロイ，ポリアミド系樹脂、ＰＢＴなどのポリエステル樹脂アロイが挙げられる。好ましくはポリカーボネート系樹脂、ポリカーボネート系樹脂／スチレン系樹脂アロイが使用できる。
【００２８】
熱可塑性樹脂組成物中のグラフト共重合体の含有量は、特に制限はないが、１〜３０質量％が好ましい。グラフト共重合体の含有量が１％質量％未満であると十分な耐衝撃性が得られず、また十分な耐加水分解性、耐熱着性が得られない。一方、グラフト共重合体の含有量が３０質量％を超えると熱可塑性樹脂の他の優れた特性が失われる傾向にある。
【００２９】
本発明の熱可塑性樹脂組成物の調製方法は特に限定されるものではなく、公知の技術、例えばヘンシェルミキサー、タンブラー等で粉体、粒状物を混合し、これを押出し機、ニーダー、ミキサー等で溶融混合する方法、あらかじめ溶融させた成分に他成分を逐次混合していく方法、さらには混合物を射出成型機で成型する方法等各種方法で製造することができる。
本発明の熱可塑性樹脂組成物には、熱または光に対する安定剤、例えばフェーノール系、フォスファイト系安定剤、紫外線吸収剤、アミン系の光安定剤を添加してもよい。また公知の難燃化剤例えばリン系、ブロム系、シリコーン系、有機金属塩系難燃剤を添加しても良い。さらに耐加水分解性等の改質剤、酸化チタン、タルク等の充填剤、染顔料、可塑剤等を必要に応じて添加することができる。
【００３０】
【実施例】
以下実施例により本発明を具体的に説明する。なお各実施例、比較例での諸物性の測定法は次の方法により行った。
（１）質量平均粒子径（ｄｗ）
キャピラリー式粒度分布計で測定した。
得られたラテックスを蒸留水で希釈したものを試料として、米国ＭＡＴＥＣ社製、ＣＨＤＦ２０００型粒度分布計を用いて測定した。測定条件は、ＭＡＴＥＣ社が推奨する標準条件で行った。専用の粒子分離用キャピラリー式カートリッジ、およびキャリア液を用い、液性はほぼ中性、流速１．４ｍｌ／ｍｉｎ、圧力を約４０００ｐｓｉ、温度３５℃、保った状態で、濃度約３％の希釈ラテックス試料を０．１ｍｌを測定に用いた。なお、標準粒子径物質として米国ＤＵＫＥ社製の粒子径既知の単分散ポリスチレンを０．０２μｍから０．８μｍの範囲内で合計１２点用いた。
（２）アイゾットインパクト強度
３０ｍｍΦ二軸押し出し機にてシリンダー温度２６０℃で溶融混練し、ペレット状に賦型して種々の組成物を得た。さらに射出成形することで試験片を得た。評価は  ＡＳＴＭ  Ｄ−２５６に準じて測定した。
（３）耐加水分解性
賦型ペレットを１２０℃、１００％ＲＨ雰囲気下に６０時間調湿し、その前後のメルトインデックスを測定した。測定条件：２５０℃×２．１６ｋｇｆ
【００３１】
製造例１  シリコーンゴム重合体ラテックス（Ｓ−１）の製造
テトラエトキシシラン２部、γ−メタクリロイルオキシプロピルジメトキシメチルシラン０．５部およびオクタメチルシクロテトラシロキサン９７．５部を混合し、シロキサン混合物１００部を得た。ドデシルベンゼンスルホン酸ナトリウムおよびドデシルベンゼンスルホン酸をそれぞれ０．６７部溶解した蒸留水２００部に上記混合シロキサン１００部を加え、ホモミキサーにて１０，０００ｒｐｍで予備撹拌した後、ホモジナイザーにより２０ＭＰａの圧力で乳化、分散させ、オルガノシロキサンラテックスを得た。この混合液をコンデンサーおよび撹拌翼を備えたセパラブルフラスコに移し、混合撹拌しながら８０℃で５時間加熱した後２０℃で放置し、４８時間後に水酸化ナトリウム水溶液でこのラテックスのｐＨを７．４に中和して重合を完結させ、ポリオルガノシロキサンラテックスを得た。ポリオルガノシロキサンの平均粒子径は１７０ｎｍであった。
【００３２】
実施例１  シリコーン−アクリル複合ゴムグラフト共重合体（Ｇ−１）の製造
上記ポリオルガノシロキサンラテックスを固形分換算で２０部採取し、撹拌機を備えたセパラブルフラスコに入れ、ラウリル硫酸ナトリウム０．２部（固形分換算）および蒸留水１２０部を加え、窒素置換をしてから５０℃に昇温し、ｎ−ブチルアクリレート５９．５２部、アリルメタクリレート０．４８部およびｔｅｒｔ−ブチルヒドロペルオキシド０．１５部の混合液を仕込み、３０分間撹拌し、この混合液をポリオルガノシロキサン粒子に浸透させた。次いで、硫酸第１鉄０．０００２部（最終的に得られるグラフト共重合体ラテックス１００質量部に対して０．７ｐｐｍに相当）、エチレンジアミン四酢酸二ナトリウム塩０．０００６部、ロンガリット０．１８部および蒸留水５部の混合液を仕込み、ラジカル重合を開始させ、その後内温７０℃で９０分間保持して重合を完了させ、複合ゴムラテックスを得た。このラテックスの一部を採取し、複合ゴムの平均粒子径を測定したところ、２００ｎｍであった。また、このラテックスを乾燥して固形物を得、トルエンにより９０℃で１２時間抽出し、ゲル含量を測定したところ、９６．７％であった。
この複合ゴムラテックスに、ｔｅｒｔ−ブチルヒドロペルオキシド０．０８部、メチルメタクリレート１３部とエチルアクリレート２部との混合液を６５℃で３０分間にわたり滴下し、その後６５℃で２時間保持し、複合ゴムへのグラフト重合を完了させた。メチルメタクリレートの重合率は、９９．４％であった。
得られたグラフト共重合体ラテックスを２０％酢酸カルシウム水溶液２５質量部にて凝析させ９０℃で熱処理固化した。その後凝固物を温水で洗浄し、さらに乾燥してグラフト共重合体を得た。
【００３３】
実施例２および３
表１に示す組成に変更したこと意外は実施例１と同様に重合を行いグラフト共重合体（Ｇ−２）および（Ｇ−３）を得た。
実施例４
２０％塩化カルシウム水溶液３０質量部にて凝析させた以外は実施例１と同様の方法でグラフト共重合体（Ｇ−４）を得た。
比較例１〜４
表１に示す組成に変更したこと以外は実施例１と同様に重合を行いグラフト共重合体（Ｇ−５）〜（Ｇ−８）を得た。
比較例５
シリコーン−アクリル複合ゴムの重合時に、硫酸第１鉄０．００１５部（最終的に得られるグラフト共重合体ラテックス１００質量部に対して５．５ｐｐｍに相当）、エチレンジアミン四酢酸二ナトリウム塩０．００４５部、ロンガリット０．６０部を添加した以外は実施例１と同様に重合を行い、グラフト共重合体（Ｇ−９）を得た。
【００３４】
【表１】
2004346271.tif 000002
【００３５】
グラフト複合ゴム（Ｇ−１）〜（Ｇ−９）を使用し、以下に示す熱可塑性樹脂と表２に示す組み合わせで配合して、ヘンシェルミキサーで４分間混合した後３０ｍｍΦ二軸押し出し機にて溶融混練し、ペレット状に賦型して種々の樹脂組成物を得た。また、射出成形によって、１／４インチアイゾット試験片を得た。これらを用いて評価した結果を表２に示した。
ついで、試験片を、６０℃に調温した大日本プラスチックス（株）製アイスーパーＵＶテスターに８時間かけた後、６０℃、９５％に調温および調湿した恒温恒湿器に１６時間入れる操作を５回繰り返した後、試験片の耐衝撃性を評価して、耐候試験後の耐衝撃性を評価した。この結果も表２にあわせて示す。
【００３６】
【表２】
2004346271.tif 000003
【００３７】
なお、表２に示される配合１，２は、表３に示される組成比（質量基準）からなる樹脂組成物であり、それぞれ以下の原料樹脂を用いている。
（配合１）
ポリカーボネート樹脂（ＰＣ）：粘度平均分子量約１７０００のビスフェノールＡタイプポリカーボネート（出光石油化学（株）製タフロンＦＮ１７００Ａ）
（配合２）
ポリカーボネート樹脂（ＰＣ）：レキサン１４１Ｒ（ＧＥプラスチックス（株）製）
ＡＢＳ樹脂：サンタックＡＴ−０５（日本エイアンドエル（株）製）
難燃剤：ＣＲ７４１（大八化学（株）製）
ポリテトラフルオロエチレン（ＰＴＦＥ）：Ｇ２０１Ｌ（ダイキン（株）製）
【００３８】
【表３】
2004346271.tif 000004
【００３９】
【発明の効果】
本発明の熱可塑性樹脂組成物は、上述したような構成とすることにより、衝撃強度発現性、耐加水分解性、耐候性、難燃性に優れた熱可塑性樹脂組成物を与えるものである。